(57)【要約】  本発明のガラス板は、溶融したガラス原料を溶融金属上で板状に成形するフロート法で成形された、厚さ１．６ｍｍ以下のガラス板である。前記ガラス板において、成形時に前記溶融金属に接していた表面を第１表面とし、前記第１表面と反対側の表面を第２表面としたとき、少なくとも前記第１表面に、緻密化した脱アルカリ層を形成する処理が施されている。５０℃、０．１質量％のフッ酸をエッチング液として用いた場合の前記第１表面のエッチングレートをＥＲ１（ｎｍ／ｍｉｎ）及び前記第２表面のエッチングレートをＥＲ２（ｎｍ／ｍｉｎ）としたとき、ＥＲ１及びＥＲ２がＥＲ２／ＥＲ１≦０．８の関係を満たす。
2014148046.tif 000002
【特許請求の範囲】
【請求項１】
溶融したガラス原料を溶融金属上で板状に成形するフロート法で成形された、厚さ１．６ｍｍ以下のガラス板であって、
前記ガラス板において、成形時に前記溶融金属に接していた表面を第１表面とし、前記第１表面と反対側の表面を第２表面としたとき、少なくとも前記第１表面に、緻密化した脱アルカリ層を形成する処理が施されており、
５０℃、０．１質量％のフッ酸をエッチング液として用いた場合の前記第１表面のエッチングレートをＥＲ１（ｎｍ／ｍｉｎ）及び前記第２表面のエッチングレートをＥＲ２（ｎｍ／ｍｉｎ）としたとき、ＥＲ１及びＥＲ２がＥＲ２／ＥＲ１≦０．８の関係を満たす、
ガラス板。
【請求項２】
ＥＲ１及びＥＲ２がＥＲ２／ＥＲ１≦０．７の関係を満たす、
請求項１に記載のガラス板。
【請求項３】
前記第２表面に緻密化した脱アルカリ層を形成する処理が施されている、
請求項１又は２に記載のガラス板。
【請求項４】
厚さ１．６ｍｍ以下のガラス板を製造する方法であって、
（Ｉ）溶融したガラス原料を、溶融金属上でガラスリボンへと成形する工程と、
（II）前記ガラスリボンにおいて、前記工程（Ｉ）で前記溶融金属に接していた表面を第１表面とし、前記第１表面と反対側の表面を第２表面とし、５０℃、０．１質量％のフッ酸をエッチング液として用いた場合の前記第１表面のエッチングレートをＥＲ１（ｎｍ／ｍｉｎ）及び前記第２表面のエッチングレートをＥＲ２（ｎｍ／ｍｉｎ）としたとき、ＥＲ１及びＥＲ２がＥＲ２／ＥＲ１≦０．８の関係を満たすように、少なくとも前記第１表面に対して緻密化した脱アルカリ層を形成する処理を施す工程と、
を含む、ガラス板の製造方法。
【請求項５】
前記工程（II）の後に、
（III）アルカリイオン置換による方法を用いて、前記ガラスリボンの切り分けによって得られたガラス板を化学強化する工程、
をさらに含む、請求項４に記載のガラス板の製造方法。
【発明の詳細な説明】
【技術分野】
【０００１】
本発明は、フロート法で製造され、さらに脱アルカリ処理が施されたガラス板と、その製造方法とに関する。
【背景技術】
【０００２】
携帯電話、スマートフォン及び携帯情報端末（ＰＤＡ）等の携帯機器の画像表示装置には、タッチパネルが組み込まれたり、表面保護のためにカバーガラスが配置されたりしている。タッチパネル及びカバーガラスには、一般に、厚さ１．６ｍｍ以下の薄いガラス板で、化学強化されたものが使用される。薄いガラス板の効果的な化学強化として、一般にアルカリイオン置換による化学強化方法が適用される。【０００３】
フロート法で製造されたガラス板を化学強化したとき、ガラス板に反りが生じる場合がある。従来、この反りは、フロートバスにおいて溶融スズと接触したガラス表面（ボトム面）にスズ成分が侵入することによって形成されるスズ層の影響によるものと考えられていた。すなわち、化学強化後のガラス板の反りは、ボトム面とトップ面（成形時に溶融スズと非接触であったガラス表面）との間に生じる圧縮応力差によって生じると考えられていた。その圧縮応力差は、アルカリイオン置換による化学強化時に、スズ層によってボトム面からのＫ＋イオンの侵入量が抑制され、トップ面からのＫ＋イオンの侵入量よりもボトム面からのＫ＋イオンの侵入量の方が少なくなることで発生する。【０００４】
特許文献１で提案されているフロートガラスの化学強化方法では、化学強化処理に先立ち、溶融スズと非接触であったトップ面のナトリウムイオン濃度を低減する化学的処理が行われている。この化学的処理により、化学強化処理におけるトップ面でのアルカリイオン置換が制限されるので、トップ面とボトム面とのアルカリイオンの侵入量の差が小さくなり、化学強化後のガラス板の反りが抑制されると考えられている。なお、ここでの化学的処理とは、フロンガス、フッ化水素ガス（ＨＦガス）、亜硫酸ガス（ＳＯ２ガス）等の酸化性ガスをガラス板の表面に吹き付けて、ガラス板表面のナトリウム成分と反応させるものである。【０００５】
一方、従来、ガラスの製造工程、輸送及び加工工程において生じるガラス板の表面の傷を防ぐために、製造工程においてガラス板の表面にＳＯ２ガスを吹き付けることによって、ガラスに含有されるアルカリ成分とＳＯ２ガスとを反応させてガラス表面に硫酸ナトリウム（芒硝）等の保護被膜を形成することが提案されている（特許文献２）。ガラスの製造工程においては、搬送ロールと接触するボトム面の方に傷が生じやすいため、保護被膜は、少なくともボトム面側に十分に形成する必要がある。
【先行技術文献】
【特許文献】
【０００６】
【特許文献１】特開昭６１−２０５６４１号公報
【特許文献２】国際公開２００２／０５１７６７号
【発明の概要】
【発明が解決しようとする課題】
【０００７】
携帯機器の軽量化の要請に従い、ガラス板の厚さはさらに薄くなっており、化学強化による反りは大きくなりやすい。また、傷品質に対する要求も厳しくなっていることから、ガラス板の製造工程において、保護被膜による傷の防止はますます重要となっている。【０００８】
特許文献２で提案されているような、傷防止用の保護被膜を形成するための表面処理が施されたガラス板に対して、化学強化処理を施した場合、たとえ特許文献１で提案されているような化学的処理を化学強化処理に先立って実施したとしても、反りを十分に抑制できない場合があった。この傾向は、特に厚さ１．６ｍｍ以下の薄いガラス板で顕著に現れる。【０００９】
そこで、本発明は、傷防止用の保護被膜を形成するための表面処理が施されていても、化学強化後の反りが抑制されるガラス板を提供することを目的とする。
【課題を解決するための手段】
【００１０】
ガラス表面に傷防止用の保護被膜を形成するための、ＳＯ２ガスの吹き付けによるガラスの表面処理は、ガラス表面からアルカリ成分を抜き出す処理（脱アルカリ処理）である。本発明者らは、鋭意検討により、化学強化後の反りを抑制するためには、この脱アルカリ処理による影響を考慮する必要があることを見出した。より詳しくは、本発明者らは、脱アルカリされたガラス表面には脱水縮合によって緻密化した層が形成されることがあり、ボトム面において、この緻密化した層がスズ層と同様に化学強化時のアルカリイオン置換を阻害することを見出し、緻密化した層の存在も考慮して以下の本発明のガラス板に至った。【００１１】
本発明は、
溶融したガラス原料を溶融金属上で板状に成形するフロート法で成形された、厚さ１．６ｍｍ以下のガラス板であって、
前記ガラス板において、成形時に前記溶融金属に接していた表面を第１表面とし、前記第１表面と反対側の表面を第２表面としたとき、少なくとも前記第１表面に、緻密化した脱アルカリ層を形成する処理が施されており、
５０℃、０．１質量％のフッ酸をエッチング液として用いた場合の前記第１表面のエッチングレートをＥＲ１（ｎｍ／ｍｉｎ）及び前記第２表面のエッチングレートをＥＲ２（ｎｍ／ｍｉｎ）としたとき、ＥＲ１及びＥＲ２がＥＲ２／ＥＲ１≦０．８の関係を満たす、
ガラス板を提供する。【００１２】
本発明は、さらに、
厚さ１．６ｍｍ以下のガラス板を製造する方法であって、
（Ｉ）溶融したガラス原料を、溶融金属上でガラスリボンへと成形する工程と、
（II）前記ガラスリボンにおいて、前記工程（Ｉ）で前記溶融金属に接していた表面を第１表面とし、前記第１表面と反対側の表面を第２表面とし、５０℃、０．１質量％のフッ酸をエッチング液として用いた場合の前記第１表面のエッチングレートをＥＲ１（ｎｍ／ｍｉｎ）及び前記第２表面のエッチングレートをＥＲ２（ｎｍ／ｍｉｎ）としたとき、ＥＲ１及びＥＲ２がＥＲ２／ＥＲ１≦０．８の関係を満たすように、少なくとも前記第１表面に対して緻密化した脱アルカリ層を形成する処理を施す工程と、
を含む、ガラス板の製造方法も提供する。
【発明の効果】
【００１３】
本発明のガラス板は、フロート法で成形され、さらに表面に傷防止用の保護被膜を形成するための脱アルカリ処理が施されたガラス板である。本発明のガラス板では、成形工程で用いられる溶融金属に起因する第１表面のガラスの変質だけでなく、脱アルカリとそれに引き続いて起こる緻密化に起因する第１表面及び第２表面のガラスの変質が考慮されて、第１表面と第２表面とのエッチングレートが、その比率ＥＲ２／ＥＲ１が０．８以下となるように設定されている。第１表面及び第２表面のエッチングレートがこのような関係を満たすことにより、本発明のガラス板では、第１表面の変質による化学強化時のアルカリイオン置換の阻害作用と、第２表面の変質による化学強化時のアルカリイオン置換の阻害作用との間で、良好なバランスが実現される。その結果、化学強化後の反りが抑制される。また、本発明のガラス板の製造方法によれば、同様の理由により、化学強化後の反りが抑制されるガラス板を製造できる。
【図面の簡単な説明】
【００１４】
【図１】本発明の製造方法を実施できる装置の一例を示す模式図である。
【発明を実施するための形態】
【００１５】
以下、本発明の実施形態について、詳細に説明する。
【００１６】
本実施形態のガラス板は、ガラス板の連続製造方法であるフロート法で成形されたガラス板である。フロート法では、フロート窯で溶融されたガラス原料がフロートバス内の溶融金属上で板状のガラスリボンに成形され、得られたガラスリボンは、徐冷炉で徐冷された後、所定の大きさのガラス板へと切り分けられる。本実施形態では、溶融金属として溶融スズが用いられる場合について説明する。以下、ガラス板において、フロートバス内での成形工程で溶融スズに接していた表面をボトム面（第１表面）といい、ボトム面と反対側の、溶融スズと非接触の表面をトップ面（第２表面）という。
【００１７】
さらに、本実施形態のガラス板は、少なくともボトム面に対し、傷防止用の保護被膜を形成するための脱アルカリと、それに引き続いて起こる緻密化した層を形成する処理が施されたものである。ここでいう脱アルカリとは、アルカリ成分と反応する酸化性ガスをガラス板の表面に接触させて、ガラスからアルカリ成分を抜き出すものである。抜き出されたアルカリ成分は酸化性ガスと反応し、その結果、ガラス板の表面に保護被膜が形成される。
【００１８】
また、脱アルカリによって抜け出たアルカリ成分に代わって、プロトン（Ｈ＋）及びオキソニウムイオン（Ｈ３Ｏ＋）等の種々の状態で、雰囲気中の水分がガラス中に入り込み、脱アルカリされた層にシラノール基（≡Ｓｉ−ＯＨ）が形成される。そして、このシラノール基が脱水縮合することにより、シロキサン結合（≡Ｓｉ−Ｏ−Ｓｉ≡）を形成する。本明細書では、このような脱水縮合によるシロキサン結合が増えた状態を「緻密化した」としている。シロキサン結合が増えたガラス表面はエッチングされにくくなるため、エッチングレートを測定することで、緻密化の度合いがわかる。
【００１９】
酸化性ガスとしては、例えば亜硫酸ガス（ＳＯ２ガス）を用いることができる。ＳＯ２は、ガラスの構成成分との反応によって、ガラス板表面に硫酸ナトリウム等のアルカリ硫酸塩を形成する。このアルカリ硫酸塩が保護被膜となる。ここで用いられる酸化性ガスは、ＳＯ２ガス以外の、ガラス中のアルカリ成分との反応によって保護被膜を形成できるガスであってもよい。また、フッ化水素ガスのような強力な脱アルカリ効果が見込めるガスは、保護被膜を形成しないうえ、ガラス表面をエッチングして当該ガラス表面に凹凸を形成するため、好ましくない。また、キャリアーガスとして、空気や、窒素、アルゴンなどの不活性ガスを使用してもよい。酸化性ガスが水蒸気をさらに含んでもよい。
【００２０】
なお、トップ面に対しても緻密化した脱アルカリ層を形成する処理が施されていてもよい。また、ボトム面に対してのみＳＯ２が吹付けられた場合であっても、吹き付けられたＳＯ２ガスの一部がトップ面側にも回り込んで、トップ面が処理されることがある。
【００２１】
本実施形態のガラス板は、５０℃、０．１質量％のフッ酸をエッチング液として用いた場合のボトム面のエッチングレートをＥＲ１（ｎｍ／ｍｉｎ）とし、トップ面のエッチングレートをＥＲ２（ｎｍ／ｍｉｎ）としたとき、ＥＲ１及びＥＲ２がＥＲ２／ＥＲ１≦０．８の関係を満たしている。ボトム面はフロートバス内で溶融スズに接していた面であるので、表面にスズが侵入してスズ層が形成されている。さらに、ボトム面には、脱アルカリによる脱水縮合によって緻密化した層も形成されている。これらスズ層や緻密化した層によって構成される変質層によって、ボトム面のエッチングレートＥＲ１が決定される。また、トップ面にも、脱アルカリによる脱水縮合によって緻密化した層が形成されている場合があり、エッチングレートＥＲ２はその脱アルカリによる脱水縮合によって緻密化した層等によって決定される。したがって、ボトム面及びトップ面に形成される緻密化した層、すなわちボトム面とトップ面の脱アルカリによる緻密化の度合いを制御することによって、ＥＲ２／ＥＲ１≦０．８を満たすＥＲ１及びＥＲ２を実現できる。
【００２２】
ボトム面及びトップ面の脱アルカリに起因する緻密化の度合いは、ＳＯ２ガスの吹付け量、ＳＯ２ガスの吹付け面（ボトム面のみ、又は、ボトム面及びトップ面の両面）及び脱アルカリ処理時の温度等によって制御できる。比較的低温では脱アルカリしても緻密化は起きにくい。一般的なソーダライムガラスの場合、概ね５００℃以上の温度でＳＯ２ガスをガラスに作用させると緻密化が起きやすい。緻密化をあまり促進させずに、保護被膜をできるだけ多く形成したい場合には、５００℃以上でＳＯ２ガスを作用させる時間をできるだけ短くし、低めの温度（例えば５００℃未満）でできるだけ長い時間ＳＯ２ガスを作用させるのがよい。
【００２３】
ボトム面におけるスズ層は、エッチングレートを上昇させる要因となり得る。一方、緻密化された層はエッチングされにくく、エッチングレートを低下させる要因となり得る。すなわち、ボトム面では、スズ層によるエッチングレートの上昇と、緻密化した脱アルカリ層によるエッチングレートの低下との両方の現象が生じる。一方、トップ面のエッチングレートは、緻密化した脱アルカリ層による影響を受ける。通常、トップ面よりもボトム面の方が傷がつきやすいので、ボトム面により多くのＳＯ２を作用させて、より多くの保護被膜を形成しようとする傾向がある。したがって、従来は、スズ層による影響が加えられたとしても、ボトム面のエッチングレートはトップ面のエッチングレートと比較して同程度又はそれ以下であったと考えられる。本実施形態のガラス板ではＥＲ２／ＥＲ１が０．８以下であり、これはボトム面への緻密化の度合が比較的低く抑えられていることを意味する。ＥＲ２／ＥＲ１を０．８以下とすることにより、化学強化時に、トップ面とボトム面との間でのアルカリイオン置換の良好なバランスを実現でき、化学強化後の反りを抑制することができる。なお、ＥＲ１及びＥＲ２がＥＲ２／ＥＲ１≦０．８の関係を満たしていれば化学強化後の反りを抑制できるので、ＥＲ１及びＥＲ２の値は特には限定されない。
【００２４】
ＥＲ１及びＥＲ２は、ＥＲ２／ＥＲ１≦０．７の関係を満たすことが望ましい。これにより、化学強化後の反り量をさらに小さく抑えることができ、例えば化学強化後の反り量をガラス板の長辺寸法の０．１％以下にすることも可能となる。化学強化後の反り量をより一層小さく抑えるために、より望ましくは、ＥＲ１及びＥＲ２がＥＲ２／ＥＲ１≦０．４の関係を満たすことである。また、アルカリイオン置換の良好なバランスを実現するために、ＥＲ２／ＥＲ１は０．０５以上が望ましく、０．１以上がより望ましい。
【００２５】
ガラス板には、一般に化学強化ガラスとして適用されるソーダ石灰ガラスやアルミノ珪酸塩ガラスを用いることができ、その組成は特には限定されない。また、厚さ１．６ｍｍ以下の薄いガラス板において化学強化後の反りが特に発生しやすい。したがって、本実施形態のガラス板の厚さは１．６ｍｍ以下である。特に厚さ１．１ｍｍ以下の薄いガラス板に本発明を適用した場合に顕著な効果が得られる。
【００２６】
本実施形態のガラス板は、例えば、
（Ｉ）溶融したガラス原料を、溶融スズ（溶融金属）上でガラスリボンへと成形する工程と、
（II）前記ガラスリボンにおいて、前記工程（Ｉ）で前記溶融スズに接していた表面を第１表面とし、前記第１表面と反対側の表面を第２表面とし、５０℃、０．１質量％のフッ酸をエッチング液として用いた場合の前記第１表面のエッチングレートをＥＲ１（ｎｍ／ｍｉｎ）及び前記第２表面のエッチングレートをＥＲ２（ｎｍ／ｍｉｎ）としたとき、ＥＲ１及びＥＲ２がＥＲ２／ＥＲ１≦０．８の関係を満たすように、少なくとも前記第１表面に対して緻密化した脱アルカリ層を形成する処理を施す工程と、
を含む方法で製造できる。この方法は、例えば図１に示す装置を用いて実施できる。
【００２７】
まず、フロート窯１１でガラス原料を溶融する。溶融ガラス１４がフロート窯１１から流れ出てフロートバス１２に供給される。フロートバス１２に供給された溶融ガラス１４は、フロートバス１２内でガラスよりも比重が大きい溶融スズ１５上を広がって板状に成形されてガラスリボン１６となる。このガラスリボン１６は、フロートバス１２内を進行しながら厚さを調整され、また、バス１２内から取り出せる程度の粘度を有するように冷却される。冷却されたガラスリボン１６は、フロートバス１２から引き上げられて徐冷炉１３へと搬送される。徐冷炉１３には脱アルカリ処理用のガス吹付け用ノズル１７が設置されている。このノズル１７は、ガラスリボン１６の両面に対してガスを吹付けることができるように、ガラスリボン１６の一方の面側及び他方の面側にそれぞれ設置されている。ガス吹付け用ノズル１７から吹付けられるガス量は、制御装置（図示せず）によって制御可能となっている。さらに、徐冷炉１３には、加熱手段及び冷却手段（図示せず）が設けられており、これにより脱アルカリ処理時の温度が所定の範囲に設定可能となる。徐冷炉１３内において、ＳＯ２ガスの吹付け量や処理温度を適宜設定することにより、ＥＲ１及びＥＲ２がＥＲ２／ＥＲ１≦０．８の関係を満たすように、ガラスリボン１６に対して緻密化した脱アルカリ層を形成する処理が施される。その後、ガラスリボン１６は所定の大きさのガラス板へと切り分けられる。
【００２８】
本実施形態のガラス板を化学強化する場合は、上記工程（II）よりも後に、
（III）アルカリイオン置換による方法を用いて、前記ガラスリボンの切り分けによって得られたガラス板を化学強化する工程、
をさらに実施するとよい。これによって得られる化学強化されたガラス板は、反り量が小さく抑えられており、優れた平坦性と高い強度とを共に有する。
【実施例】
【００２９】
以下、本発明について実施例を用いてさらに詳細に説明するが、本発明は、本発明の要旨を超えない限り、以下の実施例に限定されるものではない。【００３０】
（実施例１〜６）
［ガラス板の製造方法］
フロート法によって、厚さ０．３３ｍｍのガラス板を製造した。まず、ガラス組成が、質量％で、ＳｉＯ２：７１．５％、Ａｌ２Ｏ３：１．７％、ＣａＯ：８％、ＭｇＯ：４％、Ｎａ２Ｏ：１３．６％、Ｋ２Ｏ：０．９％、ＳＯ２：０．２％、及び全鉄（Ｆｅ２Ｏ３として）：０．１％、となるように調合した。このガラス原料を溶融し、フロートバスにおいて溶融したガラス原料を溶融スズ上で板状に成形した。その後、徐冷炉において、ガラス板のボトム面へＳＯ２ガスを吹付けて、緻密化した脱アルカリ層を形成する処理を施した。なお、ＳＯ２ガスの吹付けはボトム面に対してのみ行ったが、ＳＯ２ガスのトップ面への回り込みによって、トップ面も同様の処理が施された状態となっていた。各実施例におけるＳＯ２ガスの吹付け量を表１に示す。また、各実施例におけるＳＯ２ガスの吹付け時の温度、すなわち処理温度も、表１に示す。【００３１】
［エッチングレート測定方法］
得られたガラス板のエッチングレートは、５０℃、０．１質量％のフッ酸をエッチング液として用い、このエッチング液にガラス板を３分間浸漬したときのエッチング量から算出されるエッチングレートで評価された。エッチング量の測定は、エッチング前のガラス板の一部に耐フッ酸性のマスク剤を塗布し、エッチング後に形成される段差を測定することによって行った。段差の測定には、膜厚計（ＫＬＡテンコール社製、「アルファステップ５００」）を用いた。エッチングレートの測定結果（ＥＲ１及びＥＲ２）と、その結果から求められたエッチングレート比（ＥＲ２／ＥＲ１）を表１に示す。なお、ここでのエッチング時間（３分間）は、ガラス板表面の変質層のエッチングレートのみが測定できるように、すなわちガラス板内部のバルク層のエッチングレートの影響を受けないように設定されたものである。具体的には、エッチング時間に対するエッチングレートのデータを複数取り、縦軸にエッチング深さを、横軸に時間をプロットした。プロットされた各点を直線で結んだとき、短時間のプロット間では傾きが小さい直線となり、長時間のプロット間では傾きが大きな直線となり、両者の間に屈曲が現れた。この屈曲が現れるエッチング深さが、変質層からバルク層へと組成が変化する深さであると推定されるため、バルク層に到達しないエッチング時間（ここでは３分間）を選択した。【００３２】
［化学強化方法］
ガラス板から、サイズ３７０ｍｍ×４７０ｍｍのサンプルと、サイズ５０ｍｍ×５０ｍｍのサンプルとを切り出した。これらのサンプルに対して化学強化を行った。まずこれらのサンプルを洗浄し、その後ＫＮＯ３溶融塩に浸漬した。ＫＮＯ３溶融塩の温度を４６０℃とし、浸漬時間を３０分とした。サンプルをＫＮＯ３溶融塩から取り出して降温後、洗浄してサンプルに付着したＫＮＯ３を取り除いた。【００３３】
［反り量測定方法］
サイズ３７０ｍｍ×４７０ｍｍのサンプルでは、化学強化後のサンプルを凸側に反ったトップ面を下に向けて平坦な定盤上に置き、隙間ゲージを用いてサンプルと定盤との間隔を８点測定した。その最大値を反り量とした。結果を表１に示す。【００３４】
サイズ５０ｍｍ×５０ｍｍのサンプルでは、化学強化後のサンプルを、凸側に反ったトップ面を上に向けて対向する２辺を支持し、トップ面の中央の高さ方向の座標を測定した。次にサンプルを裏返して、同様に、中央の高さ方向の座標を測定した。それら２つの測定結果の半分の量を反り量とした。なお、座標の測定には、非接触３次元測定装置（三鷹光器社製「ＮＨ−３Ｎ」）を使用した。トップ面とボトム面とを測定することによって、得られた反り量には、自重による撓みの影響が除かれている。結果を表１に示す。【００３５】
（比較例１〜３）
ＳＯ２ガスの吹付け量及び処理温度を表１に示すとおりとした点以外は、実施例１〜６と同じ方法でガラス板を作製した。得られたガラス板について、実施例１〜６と同様の方法で、エッチングレート測定、化学強化及び反り量測定を行った。結果を表１に示す。【００３６】
【表１】
2014148046.tif 000003
【００３７】
実施例１〜６のガラス板は、ボトム面のエッチングレートが１０ｎｍ／ｍｉｎ以上となり、ボトム面のエッチングレート（ＥＲ１）とトップ面とのエッチングレート（ＥＲ２）との比（ＥＲ２／ＥＲ１）が０．８以下である。上述のとおり、ボトム面は、成形時に溶融スズとの接触によるスズ層が形成されてエッチングされやすくなり、エッチングレートが高くなる傾向にある。一方、脱アルカリされたガラス表面には脱水縮合によって緻密化した層が形成されてエッチングされにくくなり、エッチングレートが低くなる傾向にある。すなわち、実施例１〜６のガラス板のボトム面では、スズ層によるエッチングレートの上昇と、緻密化した脱アルカリ層によるエッチングレートの低下との両方が生じ、その結果、エッチングレートが１０〜１２ｎｍ／ｍｉｎとなっていると考えられる。また、トップ面は、緻密化された脱アルカリ層によるエッチングレートの低下の現象のみが生じるので、その結果、エッチングレートが６〜８ｎｍ／ｍｉｎと低くなっていると考えられる。すなわち、実施例１〜６においては、ボトム面への脱アルカリによる緻密化の度合いが比較的低く抑えられて、ＥＲ２／ＥＲ１≦０．８の関係が実現されている。これにより、実施例１〜６のガラス板では、化学強化時に、トップ面とボトム面との間でのアルカリイオン置換の良好なバランスが実現されて、反りが抑制されたと考えられる。【００３８】
また、ＥＲ２／ＥＲ１が０．７以下である実施例３〜６のサンプルは、ＥＲ２／ＥＲ１が０．８である実施例１，２のサンプルと比較して、反り量がより小さく抑えられていた。【００３９】
一方、比較例１〜３のガラス板は、ＥＲ２／ＥＲ１の値が０．８を超えていた。すなわち、比較例１〜３のガラス板は、実施例１〜６のガラス板と比較してボトム面の緻密化の程度が高くなっており、ボトム面のエッチングレートが低くなっていた。その結果、化学強化時に、緻密化に起因するボトム面でのアルカリイオン置換の阻害の程度が高くなり、トップ面とボトム面との間でのアルカリイオン置換のバランスが悪くなり、反り量が大きくなったと考えられる。【００４０】
（実施例７）
ガラス板の厚さを０．４ｍｍとした点と、ＳＯ２ガスをトップ面とボトム面との両方から吹付けた点と、ＳＯ２ガスの吹付け量及び処理温度を表２に示すとおりとした点以外は、実施例１〜６と同じ方法でガラス板を作製した。得られたガラス板について、実施例１〜６と同様の方法で、エッチングレート測定、化学強化及び反り量測定を行った。結果を表２に示す。【００４１】
（比較例４）
ガラス板の厚さを０．４ｍｍとした点と、ＳＯ２ガスの吹付け量及び処理温度を表２に示すとおりとした点以外は、実施例１〜６と同じ方法でガラス板を作製した。得られたガラス板について、実施例１〜６と同様の方法で、エッチングレート測定、化学強化及び反り量測定を行った。結果を表２に示す。【００４２】
【表２】
2014148046.tif 000004
【００４３】
（実施例８〜１１）
ガラス板の厚さを０．７ｍｍとした点と、ＳＯ２ガスの吹付け量及び処理温度を表３に示すとおりとした点以外は、実施例１〜６と同じ方法でガラス板を作製した。得られたガラス板について、化学強化条件をＫＮＯ３溶融塩の温度４２０℃とし、浸漬時間を４時間とした点以外は、実施例１〜６と同様の方法で、エッチングレート測定、化学強化及び反り量測定を行った。ただし、化学強化及び反り量測定は、３７０ｍｍ×４７０ｍｍのサイズのサンプルについてのみ行った。結果を表３に示す。【００４４】
（比較例５及び６）
ガラス板の厚さを０．７ｍｍとした点と、ＳＯ２ガスの吹付け量及び処理温度を表３に示すとおりとした点以外は、実施例１〜６と同じ方法でガラス板を作製した。得られたガラス板について、化学強化条件をＫＮＯ３溶融塩の温度４２０℃とし、浸漬時間を４時間とした点以外は、実施例１〜６と同様の方法で、エッチングレート測定、化学強化及び反り量測定を行った。ただし、化学強化及び反り量測定は、３７０ｍｍ×４７０ｍｍのサイズのサンプルについてのみ行った。結果を表３に示す。【００４５】
【表３】
2014148046.tif 000005
【００４６】
ガラス板の厚さを変化させた場合でも、ＥＲ２／ＥＲ１が０．８以下を満たしている実施例８〜１１のサンプルは、ＥＲ２／ＥＲ１が０．８を超えている比較例５及び６のサンプルよりも、化学強化後の反り量を小さく抑えることができた。【００４７】
以上の実施例１〜１１及び比較例１〜６の結果から、ＥＲ２／ＥＲ１が０．８以下であるガラス板は、化学強化後のトップ面とボトム面とのアルカリイオン交換量差が小さく抑えられて反りが小さくなることが確認された。
【産業上の利用可能性】
【００４８】
本発明のガラス板は、脱アルカリによる脱水縮合によって表面が緻密化され、さらに化学強化後の反りも抑制されるので、携帯機器の画像表示装置の表面保護のためのカバーガラス等の、薄さと強度とが要求される用途に好適に利用できる。
【図１】
2014148046.tif 000006
【国際調査報告】
2014148046.tif 000007
2014148046.tif 000008
2014148046.tif 000009
2014148046.tif 000010